표 4 에 나타낸 바 와 같이 , 본 발명 에 따른 하이드로 겔 샘플 들 의 인장 탄성 률 은 1 Mpa 보다 낮 다 . 따라서 , 상기 하이드로 겔 샘플 로부터 형성 된 콘택트 렌즈 는 보다 우수 한 착용감 을 나타낸다 . 또한 , 모든 샘플 들 의 연신 율 이 150 % 를 초과 한다 . 특히 주목 할 만 한 것 은 표 3 및 4 에 나타낸 바 와 같이 비 교예 1 및 2 의 산소 투과성 값 이 실험 예 1 내지 8 의 산소 투과성 값 보다 더 높 고 , 비 교예 1 및 2 의 연신 율 이 단지 76 . 853 % 및 58 . 55 %( 표 2 참조 ) 인데 , 이러 한 연신율 은 비 교예 1 및 2 가 낮 은 내구 성 을 가짐 을 의미 한다는 것 이 다 . 이것 은 본 발명 이 외부 연신 력 에 노출 될 경우 깨 질 가능 성 이 더 적 고 더 우수 한 내구 성 을 가짐 을 입증 한다 .